(57)【要約】【課題】  透明でブロンズ感がなく、発色性、定着性に優れ、分散安定性が良好である塗料、印刷インキ、プラスチック等の着色剤、カラートナーの着色剤、カラーフィルター用およびインクジェット記録用インキ用着色剤として利用可能な水系超微細顔料分散体を提供する。【解決手段】  水系超微細顔料分散体中に、着色顔料と不溶性無機微粒子を含有する水系超微細顔料分散体であって、分散体中の固形分の個数分布分散粒径において、粒径分布の累積９０％のときの粒径（Ｐ９０）が５０ｎｍ以下である水系超微細顔料分散体である。【選択図】  なし【特許請求の範囲】
【請求項１】
個数分布分散粒径において、粒径分布の累積９０％のときの粒径（Ｐ９０）が５０ｎｍ以下であることを特徴とする水系超微細顔料分散体。
【請求項２】
個数分布分散粒径において、粒径分布の累積９０％のときの粒径（Ｐ９０）と粒径分布の累積５０％のときの粒径（Ｐ５０）との比（Ｐ９０／Ｐ５０）が５以下であることを特徴とする請求項１記載の水系超微細顔料分散体。
【請求項３】
着色顔料と不溶性無機微粒子とを含有することを特徴とする請求項１又は２記載の水系超微細顔料分散体。
【請求項４】
不溶性無機微粒子がＭｇ、Ｃａ、Ｂａ、Ｔｉ、Ｚｒ、Ｔａ、Ｍｏ、Ｗ、Ｍｎ、Ｆｅ、Ｃｏ、Ｎｉ、Ｃｕ、Ａｇ、Ａｕ、Ｚｎ、Ａｌ、Ｇａ、Ｓｉから選ばれる一種又は２種以上の元素の無機化合物からなる請求項３記載の水系超微細顔料分散体。
【請求項５】
請求項１乃至４のいずれかに記載された水系超微細顔料分散体を用いたインクジェット記録用インキ用着色剤。
【請求項６】
請求項１乃至４のいずれかに記載された水系超微細顔料分散体を用いた塗料。
【請求項７】
請求項１乃至４のいずれかに記載された水系超微細顔料分散体を用いたインキ。
【請求項８】
請求項１乃至４のいずれかに記載された水系超微細顔料分散体を用いたカラートナー用着色剤。
【請求項９】
請求項１乃至４のいずれかに記載された水系超微細顔料分散体を用いたカラーフィルター用着色剤。
【発明の詳細な説明】
【技術分野】
【０００１】
本発明は、透明でブロンズ感がなく、発色性、定着性に優れるとともに、分散安定性が良好である水系超微細顔料分散体を提供する。
【０００２】
本発明に係る水系超微細顔料分散体は、塗料、印刷インキ、プラスチック、カラートナー、カラーフィルター及びインクジェット記録用インキ等の着色剤として用いることができ、殊に、インクジェット記録用インキに用いることが好適である。
【背景技術】
【０００３】
従来から塗料、インキの分野では着色材として顔料が用いられている。顔料自体はサブミクロン程度の着色微粒子が凝集して存在する数十ミクロンの色材であり、媒体へ分散して用いることが多い。これまで顔料の分散操作はそれぞれのベヒクルやワニスとともに顔料分散機械、たとえばボールミル、サンドミル、アトライター、ニーダー、ロールミルなどで、機械的な磨砕あるいは粉砕によって行われている。出来あがった顔料分散体の平均分散粒径は０．２〜０．５μｍ程度であり、各種添加剤を処方して塗料やインキとして用いられている。
【０００４】
近年、顔料は耐水性及び耐光性に優れることから、従来顔料が用いられなかった筆記用具のインクやプラスチックの着色剤などにも用いられるようになってきた。また、液晶ディスプレーのカラーフィルター、カラートナーの着色剤あるいはインクジェット記録用インキといった透明性、鮮明性が必要とされる新規分野にも使用されるようになってきた。
【０００５】
これらの用途においては、染料と同等の透明性、鮮明性が必要とされる。まず、透明性を発揮するためには入射した光が顔料粒子によって散乱されないようにする必要がある。この散乱は顔料の分散粒径に依存し、粒径が小さいほどその散乱は抑えられ、粒径が可視光線の１／１０以下になったときほぼ無視できる程度になる。つまり、顔料の分散粒径が４０ｎｍよりも小さい場合、透明性が発揮されることになる。
【０００６】
しかしながら、顔料の分散粒径を４０ｎｍ未満まで微細に製造することは非常に困難である。さらに粒径が微細化されると比表面積が増え、凝集力が高くなるため、安定な分散がさらに困難である。
【０００７】
また、鮮明性を発揮させるためには屈折率の高い体質顔料又は白色顔料を分散体中に混合、分散しておく必要がある。
【０００８】
これまで、インクジェット着色用インキ開発においては、透明性を向上するための顔料の粒度分布を制御する技術（特許文献１乃至３）、また、鮮明性を向上するためのインクジェット用インク中にポリマー微粒子、酸化チタン微粒子、あるいはアルミナ微粒子等の不溶性無機微粒子を含有させる技術等が知られている（特許文献４乃至６）。
【０００９】
【特許文献１】特開２００３−８９７５６号公報
【特許文献２】特開２００３−１１３３４１号公報
【特許文献３】特開２００３−１３８１６８号公報
【特許文献４】特開平６−２８７４９２号公報
【特許文献５】特開平９−１９４７７４号公報
【特許文献６】特開２００２−２０６５６号公報
【発明の開示】
【発明が解決しようとする課題】
【００１０】
前記特許文献１には、粒径０．１μｍ以下の一次粒子の個数割合を制御しているが、水系分散体での挙動粒子径については考慮されておらず、十分な透明性を有するものとは言い難いものである。
【００１１】
また、前記特許文献２には、顔料の一次粒子の粒度分布を制御しているが、水系分散体での挙動粒子径については考慮されておらず、十分な透明性を有するものとは言い難いものである。
【００１２】
また、前記特許文献３には、体積平均粒子径が６０ｎｍ以下の挙動粒子径のインクを用いることが記載されているが、挙動粒子の粒度分布については考慮されておらず、十分な鮮明性を有するものとは言い難いものである。
【００１３】
また、前記特許文献４乃至６に記載された各技術は、体質顔料又は白色顔料の屈折率を利用してインクジェット用インクの鮮明性及び耐水性を向上させるとともに、インクの記録紙などの記録媒体への定着性を向上させる技術であり、インクの分散粒子径を微細化させるために添加するものではないため、分散粒子径は大きいままであり、さらに得られる印刷画像が透明性、定着性に優れるとは言い難いものである。
【００１４】
また、着色顔料粒子を粉砕する方法として、着色顔料粒子に塩を添加して粉砕し、水洗によりその塩を除くソルトミリング法が特許文献１、２中に記載されている。しかしながら、この方法では粉砕メディアとなる塩の粒径が大きいため着色顔料粒子を十分に微細化することは困難である。さらに粉砕された着色顔料粒子から塩を完全に除去することが煩雑であるため塩が系内に残り易く、その微量の塩が分散安定性を低下させてしまう原因となることがしばしば発生する。
【００１５】
本発明は、透明性、発色性及び定着性に優れるとともに、分散安定性が良好である水系超微細顔料分散体を提供することを技術的課題とする。
【課題を解決するための手段】
【００１６】
前記技術的課題は、次のとおりの本発明によって達成することができる。
【００１７】
即ち、本発明は、個数分布分散粒径において、粒径分布の累積９０％のときの粒径（Ｐ９０）が５０ｎｍ以下であることを特徴とする水系超微細顔料分散体である（本発明１）。
【００１８】
また、本発明は、個数分布分散粒径において、粒径分布の累積９０％のときの粒径（Ｐ９０）と粒径分布の累積５０％のときの粒径（Ｐ５０）との比（Ｐ９０／Ｐ５０）が５以下であることを特徴とする本発明１の水系超微細顔料分散体（本発明２）。
【００１９】
また、本発明は、水系超微細顔料分散体中に、着色顔料と不溶性無機微粒子とを含有することを特徴とする本発明１又は２の水系超微細顔料分散体である（本発明３）。
【００２０】
また、本発明は、不溶性無機微粒子がＭｇ、Ｃａ、Ｂａ、Ｔｉ、Ｚｒ、Ｔａ、Ｍｏ、Ｗ、Ｍｎ、Ｆｅ、Ｃｏ、Ｎｉ、Ｃｕ、Ａｇ、Ａｕ、Ｚｎ、Ａｌ、Ｇａ、Ｓｉから選ばれる一種又は２種以上の元素の無機化合物からなる本発明３の水系超微細顔料分散体である（本発明４）。
【００２１】
また、本発明は、本発明１乃至４のいずれかの記載された水系超微細顔料分散体を用いたインクジェット記録用インキ用着色剤である（本発明５）。
【００２２】
また、本発明は、本発明１乃至４のいずれかの水系超微細顔料分散体を用いた塗料である（本発明６）。
【００２３】
また、本発明は、本発明１乃至４のいずれかの水系超微細顔料分散体を用いたインキである（本発明７）。
【００２４】
また、本発明は、本発明１乃至４のいずれかの水系超微細顔料分散体を用いたカラートナー用着色剤である（本発明８）。
【００２５】
また、本発明は、本発明１乃至４のいずれかの水系超微細顔料分散体を用いたカラーフィルター用着色剤である（本発明９）。
【発明の効果】
【００２６】
本発明に係る水系超微細顔料分散体は、透明性、発色性及び定着性に優れるとともに、分散安定性が良好であるので、各種用途における着色材として好適である。
【発明を実施するための最良の形態】
【００２７】
本発明の構成をより詳しく説明すれば次のとおりである。
【００２８】
まず、本発明に係る水系微細顔料分散体について述べる。
【００２９】
本発明に係る水系微細顔料分散体は、含有する固形分の個数分布分散粒径において、粒径分布の累積９０％のときの粒径（Ｐ９０）が５０ｎｍ以下である。５０ｎｍを超える場合には、顔料粒子の散乱光が発生し分散体の透明性が発揮できなくなる。好ましくは４８ｎｍ以下、より好ましくは４５ｎｍ以下である。
【００３０】
本発明に係る水系微細顔料分散体は、含有する固形分の個数分布分散粒径において、粒径分布の累積１０％のときの粒径（Ｐ１０）が５ｎｍ以上が好ましく、より好ましくは１０〜３０ｎｍである。
また、粒径分布の累積５０％のときの粒径（平均粒径：Ｐ５０）が４０ｎｍ以下が好ましく、より好ましくは１５〜３８ｎｍである。
【００３１】
本発明に係る水系微細顔料分散体は、前記粒径分布の累積５０％のときの粒径（Ｐ５０）と累積９０％のときの粒径（Ｐ９０）との比（Ｐ９０／Ｐ５０）が５以下であることが好ましい。前記粒径比が５を超える場合、顔料粒子の散乱光が発生し分散体の透明性が低下する場合がある。より好ましくは３以下であり、更により好ましくは２以下である。
【００３２】
本発明に係る水系微細顔料分散体の粘度は、Ｅ型粘度計での摺り速度３８３ｓ−１で１０．０ｍＰａ・ｓ以下が好ましい。粘度が１０．０ｍＰａ・ｓを越える場合には、これを用いて調製したインクジェット用インクの粘度が大きくなり好ましくない。より好ましくは８．０ｍＰａ・ｓ以下である。下限値は１．０ｍＰａ・ｓ程度である。
【００３３】
本発明に係る水系微細顔料分散体は、水系媒体中に、微細な着色顔料を分散させたものであり、必要により、不溶性無機微粒子を含有してもよい。
【００３４】
水系媒体中の着色顔料の含有量は２〜８０％が好ましい。２％未満の場合には、着色顔料濃度が希薄であるため、各種用途における着色剤として用いることが困難である。８０％を超える場合には、十分に分散させることが困難となる。より好ましくは３〜７５％である。
【００３５】
本発明における着色顔料としては、一般に塗料及び樹脂組成物の着色材として用いられている赤色系有機顔料、青色系有機顔料、黄色系有機顔料及び黒色系有機顔料、緑色系有機顔料、橙色系有機顔料、紫色系有機顔料又は褐色系有機顔料等の各種有機顔料、無機顔料を使用することができる。
【００３６】
なお、要求される色相に応じて前記着色顔料を混合して用いてもよい。また、求められる色相及び特性等に応じて同系色の色であっても二種以上を用いてもよい。
【００３７】
赤色系有機顔料としては、キナクリドンレッド等のキナクリドン顔料、パーマネントカーミン、パーマネントレッド等のアゾ系顔料、縮合アゾレッド等の縮合アゾ顔料、ＤＰＰレッド等のジケトピロロピロール系顔料、ジアミノアントラキノリルレッド等のアントラキノン系顔料及びペリレンレッド等のペリレン顔料等であり、具体的にはＰｉｇｍｅｎｔ−Ｒｅｄ１、２、３、４、８、９、１２、１４、１９、２１、３８、４１、４８、４８：２、４８：３、４８：４、４９、５２、５３、５３：１、５７、５７：１、９７、１１２、１１４、１２２、１２３、１４４、１４６、１４７、１４９、１５０、１６６、１６８、１７０、１７５、１７６、１７７、１７８、１７９、１８０、１８１、１８４、１８５、１８７、１８８、１９０、１９２、１９４、２０２、２０６、２０７、２０８、２０９、２１０、２１４、２１５、２１６、２１７、２２０、２２３、２２４、２２６、２２７、２２８、２３８、２４０、２４２、２４７、２５３、２５４、２５５、２５６、２５７、２６２、２６３、２６４、２６６、２７０、２７２等を用いることができる。
【００３８】
青色系有機顔料としては、無金属フタロシアニン、フタロシアニンブルー、ファストスカイブルー等のフタロシアニン系顔料、インジゴブルー等のインジゴ系顔料及びアルカリブルー等であり、具体的にはＰｉｇｍｅｎｔ−Ｂｌｕｅ１５、１５：１、１５：２、１５：３、１５：４、１５：５、１５：６、１６、１７：１、１８、１９、２２、５６、５６：１、５７、６０、６１、６１：１、６３、６４、６６、８８等を用いることができる。
【００３９】
黄色系有機顔料としては、ハンザエロー等のモノアゾ系顔料、ベンジジンエロー、パーマネントエロー等のジスアゾ系顔料、縮合アゾイエロー等の縮合アゾ顔料、イソインドリノンイエロー等のイソインドリノン系顔料及びフラバントロンイエロー等のアントラキノン系顔料等であり、具体的にはＰｉｇｍｅｎｔ−Ｙｅｌｌｏｗ１、３、１０、１２、１３，１４、１７、２０、２４、５５、６５、７３、７４、７５、８１、８３、８６、８８、９３、９４、９５、９７、９８、９９、１０８、１０９、１１０、１１１、１１７、１２０、１２３、１２５、１２６、１２７、１２９、１３０、１３３、１３７、１３８、１３９、１４７、１４８、１５０、１５１、１５３、１５４、１５５、１５６、１６６、１６７、１６８、１６９、１７３、１７４、１７５、１７６、１８０、１８１、１８５、１９１．１９２、１９４、１９６、１９８等を用いることができる。
【００４０】
緑色系有機顔料としては、フタロシアニングリーン等のフタロシアニン系顔料及びニトロソグリーン等のアゾ金属錯体系顔料等であり、具体的にはＰｉｇｍｅｎｔ−Ｇｒｅｅｎ７、８、１０、３６、３７等を用いることができる。
【００４１】
橙色系有機顔料としては、ペリノンオレンジ等のペリノン系顔料、イソインドリノンオレンジ等のイソインドリノン系顔料、ジクロロピラントロンオレンジ等のアントラキノン系顔料、ＤＰＰオレンジ等のジケトピロロピロール系顔料、ベンゾイミダゾロンオレンジ、ナフトールレッド等のアゾ系顔料及びキナクリドン等であり、具体的にはＰｉｇｍｅｎｔ−Ｏｒａｎｇｅ５、１３、１６、３４、３６、３８、４３、４８、５１、５５、５９、６１、６２、６６、６８、６９、７０、７１，７２、７３、７４等を用いることができる。
【００４２】
紫色系有機顔料としては、ジオキサジンバイオレット等のジオキサジン系顔料、ペリレンバイオレット等のペリレン系顔料及び無置換キナクリドン等であり、具体的にはＰｉｇｍｅｎｔ−Ｖｉｏｌｅｔ１９、２３、２９、３０、３２、３７、４０、５０等を用いることができる。
【００４３】
褐色系有機顔料としては、ベンゾイミダゾロンブラウン等のアゾ系顔料及びチオインジゴブラウン等のインジゴ系顔料等であり、具体的にはＰｉｇｍｅｎｔ−Ｂｒoｗｎ２３、２５、２６、２７等を用いることができる。
【００４４】
無機顔料としては、カーボンブラック、ランプブラック、グラファイト、マグネタイト、二硫化モリブデン、焼成ＣｕＣｒなどの黒色系無機顔料、ゲーサイト、バナジウム酸ビスマス、焼成ＴｉＮｉＳｂ、焼成ＦｅＺｎなどの黄色系無機顔料、焼成ＣｏＡｌＣｏＡｌＣｒ、焼成ＣｏＺｎＡｌ、焼成ＣｏＺｎＳｉなどの青系無機顔料、べんがらなどの赤系無機顔料、焼成ＣｏＣｒ、焼成ＣｏＴｉなどの緑系無機顔料、焼成ＦｅＣｒ、焼成ＺｎＦｅＣｒなどの褐色系無機顔料、酸化チタンなどの白色無機顔料であり、具体的にはＰｉｇｍｅｎｔ−Ｂｌａｃｋ６、７、１０、１１、２７、２８、３４、Ｐｉｇｍｅｎｔ−Ｙｅｌｌｏｗ４２、５３、１１９、１８４、Ｐｉｇｍｅｎｔ−Ｂｌｕｅ２８、３６、７２、７３、７４、Ｐｉｇｍｅｎｔ−Ｒｅｄ１０１、Ｐｉｇｍｅｎｔ−Ｇｒｅｅｎ２６、５０、Ｐｉｇｍｅｎｔ−Ｂｒｏｗｎ３３、３５、Ｐｉｇｍｅｎｔ−Ｗｈｉｔｅ６等を用いることができる。
【００４５】
本発明に係る水系超微細顔料分散体の不溶性無機微粒子の含有量は１〜５０％が好ましい。１％未満の場合には、着色顔料を微細化する効果が低減するため好ましくない。５０％を超える場合には、着色顔料の含有量が低下するため好ましくない。より好ましくは３〜４５％である。
【００４６】
本発明に用いる不溶性無機微粒子としては、Ｍｇ、Ｃａ、Ｂａ、Ｔｉ、Ｚｒ、Ｔａ、Ｍｏ、Ｗ、Ｍｎ、Ｆｅ、Ｃｏ、Ｎｉ、Ｃｕ、Ａｇ、Ａｕ、Ｚｎ、Ａｌ、Ｇａ、Ｓｉから選ばれる一種又は二種以上の元素の酸化物、水酸化物、炭酸塩、硫酸塩からなる化合物である。
例えば、シリカ粉、ホワイトカーボン、珪藻土及び微細珪酸等の二酸化珪素微粒子、アルミナ粉等の酸化アルミニウム微粒子、透明性チタニア、炭酸カルシウム微粒子等であり、好ましくは、酸化アルミニウム微粒子である。白色顔料粒子としては、チタンホワイト等の酸化チタン微粒子、マグネシア、ハイドロタルサイト等のマグネシウム化合物微粒子、ジンクホワイト等の酸化亜鉛微粒子及び硫酸バリウム微粒子等であり、好ましくはチタンホワイトであり、ヘマタイト、マグネタイト、マグヘマイト等の酸化鉄微粒子である。
【００４７】
なお、前記不溶性無機微粒子は、各種表面処理を行っていてもよい。
【００４８】
不溶性無機微粒子の粒子形状は、球状、粒状、多面体状、針状、紡錘状、米粒状、フレーク状、鱗片状及び板状等いずれの形状であってもよいが、着色顔料粒子の粉砕を考慮した場合、球状、粒状、多面体状、米粒状及び板状が好ましい。
【００４９】
不溶性無機微粒子の平均一次粒子径は１〜５０ｎｍが好ましく、より好ましくは１０〜４５ｎｍである。ＢＥＴ比表面積は１〜３００ｍ２／ｇが好ましい。
【００５０】
次に、本発明に係る水系超微細顔料分散体の製造法について述べる。
【００５１】
本発明に係る水系超微細顔料分散体は、着色顔料と不溶性無機微粒子を混錬機内において乾式粉砕した後、湿式分散して得ることができる。
【００５２】
着色顔料を乾式粉砕するための機器としては、不溶性無機微粒子を用いることによって微細な顔料とすることができる装置であればよく、せん断、ヘラ撫で及び圧縮が同時に行える装置、例えばホイール型混練機、ブレード型混練機、ボール型混練機、ロール型混練機等を用いることが好ましい。
【００５３】
ホイール型混練機としてはエッジランナー、マルチミル、ストッツミル、ウエットパンミル、コナーミル及びリングマラー等を用いることができる。ブレード型混練機としては万能攪拌機、ヘンシェルミキサー、ハイスピードミキサー、プラネタリーミキサー及びナウターミキサー等を用いることができる。ボール型混練機としては乾式アトライタ及び振動ミル等を用いることができる。ロール型混練機としては、プラストミル等を用いることができる。より好ましくはホイール型混練機又はブレード型混練機であり、更により好ましくはエッジランナーである。
【００５４】
着色顔料と不溶性無機微粒子との添加割合は、重量比で１：１０〜２：１であることが好ましい。
【００５５】
粉砕後の着色顔料及び不溶性無機微粒子を湿式分散する装置としては、ボールミル、サンドミル、アトライター、ロールミル、ビーズミル、コロイドミル、超音波ホモジナイザ、高圧ホモジナイザ及び振動撹拌機を使用することができる。
【００５６】
本発明に係る水系超微細顔料分散体は、必要に応じて、更に、水溶性樹脂、樹脂エマルジョン等添加剤を含有してもよい。
【００５７】
水系超微細顔料分散体における分散剤の割合は、着色顔料１００重量部に対して１０〜１００重量部が好ましく、より好ましくは１５〜５０重量部である。
【００５８】
分散剤としては、着色顔料の粒子表面に吸着して分散を安定化するための界面活性剤及び／又は高分子分散剤を用いることができ、界面活性剤としてはアニオン系界面活性剤、ノニオン系界面活性剤が好ましく、高分子分散剤としてはスチレン−アクリル酸共重合体、ポリカルボン酸塩等が好ましい。
【００５９】
本発明に係る水系超微細顔料分散体は、溶媒として水と、必要に応じて水溶性有機溶剤を用いることができる。水系超微細顔料分散体中の水１００重量部に対する水溶性有機溶剤の割合は、１〜５０重量部が好ましく、より好ましくは１〜４０重量部である。
【００６０】
水溶性有機溶剤としてはメタノール、エタノール、１−プロパノール、２−プロパノール等の１価アルコール、エチレングリコール、プロピレングリコール等の２価アルコール、グリセリン等の３価アルコール、ブチルセロソルブ等の多価アルコールのアルキルエーテルが用いられ、単独で用いても、混合して用いてもよい。
【００６１】
次に、本発明に係る水系超微細顔料分散体を用いたインクジェット記録用インクについて述べる（本発明５）。
【００６２】
本発明におけるインクジェット用インクは、着色顔料をインクジェット用インク１００重量部中に１〜４０重量部、好ましくは２．５〜２０重量部含有する。
【００６３】
本発明におけるインクジェット用インクは、着色顔料、分散剤及び水からなり、必要に応じて、不溶性無機微粒子、水溶性樹脂、樹脂エマルジョン、浸透剤、保湿剤、水溶性溶剤、ｐＨ調整剤、防腐剤等添加剤を含有してもよい。
【００６４】
本発明におけるインクジェット用インクにおける分散剤の割合は有機顔料１００重量部に対して５〜２００重量部が好ましく、より好ましくは７．５〜１００重量部、更により好ましくは１０〜６０重量部である。
【００６５】
本発明におけるインクジェット用インクにおける分散剤は、前記水系超微細顔料分散体と同一の分散剤を使用することができる。
【００６６】
本発明におけるインクジェット用インクは、溶媒として水と、必要に応じて水溶性有機溶剤を用いることができる。インクジェット用インク中の水１００重量部に対する水溶性有機溶剤の割合は、１〜２５重量部が好ましく、より好ましくは１〜２０重量部、最も好ましくは１〜１５重量部であり、使用できる水溶性有機溶剤はとしては前記水系超微細顔料分散体と同一の水溶性有機溶剤を使用することができる。
【００６７】
本発明におけるインクジェット記録用インクは、個数分布分散粒径において、粒径分布の累積９０％のときの粒径（Ｐ９０）が５０ｎｍ以下である。粒径が５０ｎｍを超える場合には、顔料粒子の散乱光が発生し分散体の透明性が発揮できなくなる。好ましくは４８ｎｍ以下、より好ましくは４５ｎｍ以下である。
【００６８】
本発明におけるインクジェット記録用インクは、個数分布分散粒径において、粒径分布の累積１０％のときの粒径（Ｐ１０）が５ｎｍ以上が好ましく、より好ましくは１０〜３０ｎｍである。
また、粒径分布の累積５０％のときの粒径（平均粒径：Ｐ５０）が４０ｎｍ以下が好ましく、より好ましくは１５〜３８ｎｍである。
【００６９】
本発明におけるインクジェット記録用インクは、前記粒径分布の累積５０％のときの粒径（Ｐ５０）と累積粒径分布の累積５０％のときの粒径（Ｐ９０）との比（Ｐ９０／Ｐ５０）が５以下であることが好ましい。粒径比が５を超える場合、顔料粒子の散乱光が発生し分散体の透明性が低下する場合がある。より好ましくは３以下であり、更により好ましくは２以下である。
【００７０】
本発明におけるインクジェット用インクの粘度は、Ｅ型粘度計でのずり速度３８３ｓ−１で５．０ｍＰａ・ｓ以下が好ましく、粘度が５．０ｍＰａ・ｓを越える場合には、鮮明な色相を呈する印刷画像が得られない。より好ましくは４．５ｍＰａ・ｓ以下であり、下限値は１．５ｍＰａ・ｓ程度である。
【００７１】
本発明におけるインクジェット用インクの分散安定性は、１週間後の分散粒子径の変化率において７％以下が好ましく、より好ましくは６％以下、更により好ましくは５％以下である。また、１週間後粘度の変化率において１０％以下が好ましく、より好ましくは８％以下、更により好ましくは６％以下である。
【００７２】
次に、本発明におけるインクジェット用インクの製造法について述べる。
【００７３】
本発明におけるインクジェット用インクは、所定量の本発明に係る水系超微細顔料分散体と、分散剤、水、必要により、水溶性樹脂、樹脂エマルジョン、浸透剤、保湿剤、水溶性溶剤、ｐＨ調整剤、防腐剤等の添加剤とを混合して作製し、次いでメンブランフィルターを用いてろ過することによって得られる。
【００７４】
次に、本発明に係る水系超微細顔料分散体を用いた塗料について述べる（本発明６）。
【００７５】
本発明における塗料は、着色顔料を塗料１００重量部中に１〜４０重量部、好ましくは２．５〜２０重量部含有するように調製すればよい。
【００７６】
本発明における塗料は、所定量の本発明に係る水系超微細顔料分散体と、分散剤、水、必要により、水溶性樹脂、樹脂エマルジョン、水溶性溶剤、ｐＨ調整剤、防腐剤等の添加剤とを混合して作製することによって得られる。
【００７７】
上記水溶性樹脂としては、ポリビニルアルコール、ポリアクリルアミド、水溶性アクリルポリマー、水溶性ウレタンポリマー、水溶性フッ素樹脂などを挙げることができる。
【００７８】
また、上記樹脂エマルジョンとしてはアクリル樹脂エマルジョン、アクリルシリコン樹脂エマルジョン、ウレタン樹脂エマルジョン、フッ素樹脂樹脂エマルジョン、スチレン・アクリル樹脂エマルジョン、スチレン・ブタジエン樹脂エマルジョン、アクリロニトリル・ブタジエン樹脂エマルジョン、スチレン・イソプレン樹脂エマルジョン、塩化ビニル樹脂エマルジョン、エチレン・酢酸ビニル樹脂エマルジョンおよび天然ゴムエマルジョンなどを挙げることができる。これらは用途に合わせて単独または２種以上組み合わせて用いることができる。
【００７９】
水溶性有機溶剤としてはメタノール、エタノール、１−プロパノール、２−プロパノール等の１価アルコール、エチレングリコール、プロピレングリコール等の２価アルコール、グリセリン等の３価アルコール、ブチルセロソルブ等の多価アルコールのアルキルエーテルが用いられ、単独で用いても、混合して用いてもよい。
【００８０】
塗布する基材としては、ガラス、石膏、石などの非金属の無機物、鉄、ステンレス、アルミ、銅などの金属、アクリル、ポリスチレン、ポリエステル、ポリカーボネートなどの高分子、合成ゴム、天然ゴム、綿、絹、麻、ナイロンなどの繊維、木材などが挙げられる。
【００８１】
次に、本発明に係る水系超微細顔料分散体を用いた印刷インキについて述べる（本発明７）。
【００８２】
本発明におけるインキは、着色顔料を塗料１００重量部中に１〜４０重量部、好ましくは２．５〜２０重量部含有するように調製すればよい。
【００８３】
本発明におけるインキは、所定量の本発明に係る水系超微細顔料分散体と、分散剤、水、必要により、樹脂、水溶性樹脂、ｐＨ調整剤、防腐剤等の添加剤とを混合して作製することによって得られる。
【００８４】
上記樹脂としては、カゼイン、アラビアゴム、アルギン酸ソーダ、エチルセルロース、ポリビニルアルコール、スチレン・マレイン酸エステル系共重合体の水溶性塩、アクリル・スチレン系共重合体の水溶性塩およびハイドロゾル、水溶性アルキッド樹脂、スチレン・ブタジエン共重合体ラテックス、スチレン・アクリルエステル系共重合体ラテックス、エチレン・酢酸ビニル系共重合体ラテックス、ポリエチレン系ディスパーション、エチレン系共重合体ディスパーションなどが挙げられる。
【００８５】
水溶性有機溶剤としてはメタノール、エタノール、１−プロパノール、２−プロパノール等の１価アルコール、エチレングリコール、プロピレングリコール等の２価アルコール、グリセリン等の３価アルコール、ブチルセロソルブ等の多価アルコールのアルキルエーテルが用いられ、単独で用いても、混合して用いてもよい。
【００８６】
本発明におけるインキはフレキソ印刷、グラビア印刷、印捺法に使用できる。また、万年筆、ボールペン、サインペン、マーキングペン、プレートペンなどの筆記用具に用いることもできる。
【００８７】
次に、本発明に係る水系超微細顔料分散体を用いたカラートナーについて述べる（本発明８）。
【００８８】
本発明におけるカラートナー用着色剤は、着色顔料をカラートナー用着色剤１００重量部中に１〜４０重量部、好ましくは２．５〜２０重量部含有するように調製すればよい。
【００８９】
本発明におけるカラートナー用着色剤は、所定量の本発明に係る水系超微細顔料分散体と、分散剤、水、必要により、樹脂、ｐＨ調整剤、防腐剤等の添加剤とを混合して作製することによって得られる。
【００９０】
本発明におけるカラートナー用着色剤は、着色顔料、分散剤及び水からなり、必要に応じて、不溶性無機微粒子、水溶性樹脂、樹脂エマルジョン、浸透剤、保湿剤、水溶性溶剤、ｐＨ調整剤、防腐剤等添加剤を含有してもよい。
【００９１】
本発明におけるカラートナー用着色剤は、乳化重合法、ソープフリー乳化重合法、溶解懸濁法、ラテックス凝集法、などのカラートナー製造の前駆体として用いることができる。
【００９２】
次に、本発明に係る水系超微細顔料分散体を用いたカラーフィルターについて述べる（本発明９）。
【００９３】
本発明におけるカラーフィルター用着色剤は、着色顔料をカラーフィルター用着色剤１００重量部中に１〜４０重量部、好ましくは２．５〜２０重量部含有するように調製すればよい。
【００９４】
本発明におけるカラーフィルター用着色剤は、所定量の本発明に係る水系超細顔料分散体と、分散剤、水、必要により、樹脂、ｐＨ調整剤等の添加剤とを混合して作製することによって得られる。
【００９５】
本発明におけるカラーフィルター用着色剤は、着色顔料、分散剤及び水からなり、必要に応じて、不溶性無機微粒子、樹脂、浸透剤、保湿剤、水溶性溶剤、ｐＨ調整剤、防腐剤等添加剤を含有してもよい。
【００９６】
上記樹脂としては、ポリビニルアルコール、ポリアクリルアミド、水溶性アクリルポリマー、ウレタンポリマー、フッ素樹脂、メラミン樹脂などを挙げることができる。
【００９７】
＜作用＞
本発明に係る水系超微細顔料分散体は、挙動粒子の９０％以上が５０ｎｍ以下であるため、ほとんどの挙動粒子が可視光線の１／１０未満となり、粒子成分からの光散乱がほとんどなくなるため、著しい透明性、発色性が発揮される。
【００９８】
本発明に係る水系超微細顔料分散体は、着色顔料と不溶性無機微粒子を乾式粉砕し、そのまま湿式分散することで調製されている。これは、乾式過程で不溶性無機微粒子が粉砕メディアとして働き、着色顔料が超微細化され、続いて湿式過程で、不溶性無機微粒子が超微細分散メディアとして働くため、乾式過程で超微細化された着色顔料が効率的に水中に分散されるためと本発明者は推定している。
【００９９】
本発明に係る水系超微細顔料分散体を各種着色用途に用いた場合には、染料なみの透明性、発色性を持った耐水性、耐光性の高い着色物、印刷物が得られる。
【実施例】
【０１００】
次に、実施例及び比較例を示す。
【０１０１】
水系超微細顔料分散体の分散粒径は、大塚電子製濃厚系粒度分布計ＦＰＡＲ−１０００にて測定を行い、個数分布分散粒径にて累計１０％値（Ｐ１０）、５０％値（Ｐ５０）、９０％値（Ｐ９０）を表示した。
【０１０２】
水系超微細顔料分散体の粘度は、Ｅ型粘度計での摺り速度３８３ｓ−１で測定した。
【０１０３】
実施例１（ＰＹ−７４の超微細化顔料分散体）
モノアゾ系黄色顔料（ＰＹ−７４）１００部、アルミナジルコニア表面処理微粒子酸化チタン（ルチル型、１次粒径  １０〜２０ｎｍ）１００部を混合、乾式粉砕機を用いて粉砕し、この粉砕された粒子を以下の組成で０．１ｍｍジルコニアビーズを８０％充填したビーズミルを用いて分散し水系超微粒子顔料分散体を得た。
【０１０４】
イエロー粉砕粒子                  ２０部
アセチレン系ノニオン界面活性剤      １部
アニオン系高分子分散剤              ６部
アミノメチルプロパノール            １部
消泡剤                              １部
イオン交換水                      ７１部
【０１０５】
得られた水系超微細化顔料分散体は、分散体中の固形分の分散粒径は個数換算分布で、累計１０％の粒径（Ｐ１０）が１８ｎｍ、累積５０％の粒径（Ｐ５０）が２２ｎｍ、累計９０％の粒径（Ｐ９０）が３２ｎｍであり、粘度が８ｍＰａ・ｓであった。
【０１０６】
実施例２（ＰＹ−１０９の超微細化顔料分散体）
イソインドリノン系黄色顔料（ＰＹ−１０９）１００部、微粒子酸化チタン（アナターセ型、１次粒径  ５〜１０ｎｍ）５０部を混合、乾式粉砕機を用いて粉砕し、この粉砕された粒子を以下の組成で０．１ｍｍジルコニアビーズを８０％充填したビーズミルを用いて分散し、水系超微粒子顔料分散体を得た。
【０１０７】
イエロー粉砕粒子                  １５部
アセチレン系ノニオン界面活性剤      １部
アニオン系高分子分散剤              ６部
アミノメチルプロパノール            １部
消泡剤                              １部
イオン交換水                      ７６部
【０１０８】
得られた水系超微細化顔料分散体は、累計１０％の粒径（Ｐ１０）が１７ｎｍ、累積５０％の粒径（Ｐ５０）が２５ｎｍ、累計９０％の粒径（Ｐ９０）が３５ｎｍであり、粘度が７ｍＰａ・ｓであった。
【０１０９】
実施例３（ＰＲ−１２２の超微細化顔料分散体）
２，９−ジメチルキナクリドン顔料（ＰＲ−１２２）１００部、アルミナジルコニア表面処理微粒子酸化チタン（ルチル型、１次粒径  １０〜２０ｎｍ）１００部を混合、乾式粉砕機を用いて粉砕し、この粉砕された粒子を以下の組成で０．１ｍｍジルコニアビーズを８０％充填したビーズミルを用いて分散し、水系超微粒子顔料分散体を得た。
【０１１０】
マジェンタ粉砕粒子                        ２０部
ポリオキシエチレン系ノニオン界面活性剤      １部
アニオン系高分子分散剤                      ６部
アミノメチルプロパノール                    １部
消泡剤                                      １部
イオン交換水                              ７１部
【０１１１】
得られた水系超微細化顔料分散体の分散粒径は個数換算分布で、累計１０％の粒径（Ｐ１０）が１３ｎｍ、累積５０％の粒径（Ｐ５０）が１６ｎｍ、累計９０％の粒径（Ｐ９０）が２３ｎｍであり、粘度が８ｍＰａ・ｓであった。
【０１１２】
実施例４  （ＰＲ−１２２の超微細化顔料分散体）
２，９−ジメチルキナクリドン顔料（ＰＲ−１２２）１００部、微粒子酸化チタン（ルチル型、１次粒径  ３０〜４０ｎｍ）１００部を混合、乾式粉砕機を用いて粉砕し、この粉砕された粒子を前記実施例３と同様の組成で０．１ｍｍジルコニアビーズを８０％充填したビーズミルを用いて分散し、水系超微粒子顔料分散体を得た。
【０１１３】
得られた水系超微細化顔料分散体の分散粒径は個数換算分布で、累計１０％の粒径（Ｐ１０）が２０ｎｍ、累積５０％の粒径（Ｐ５０）が３２ｎｍ、累計９０％の粒径（Ｐ９０）が３８ｎｍであり、粘度が８ｍＰａ・ｓであった。
【０１１４】
実施例５  （ＰＢ−１５：３の超微細化顔料分散体）
銅フタロシアニン顔料（ＰＢ−１５：３）１００部、アルミナジルコニア表面処理微粒子酸化チタン（ルチル型、１次粒径  １０〜２０ｎｍ）１００部を混合、乾式粉砕機を用いて粉砕し、この粉砕された粒子を以下の組成で０．１ｍｍジルコニアビーズを８０％充填したビーズミルを用いて分散し水系超微粒子顔料分散体を得た。
【０１１５】
シアン粉砕粒子                    ２０部
アセチレン系ノニオン界面活性剤      １部
ノニオン系高分子分散剤              ６部
アミノメチルプロパノール            １部
消泡剤                              １部
イオン交換水                      ７１部
【０１１６】
得られた水系超微細化顔料分散体の分散粒径は個数換算分布で、累計１０％の粒径（Ｐ１０）が１５ｎｍ、累積５０％の粒径（Ｐ５０）が２２ｎｍ、累計９０％の粒径（Ｐ９０）が３１ｎｍであり、粘度が８ｍＰａ・ｓであった。
【０１１７】
実施例６  （ＰＢ−１５：３の超微細化顔料分散体）
銅フタロシアニン顔料（ＰＢ−１５：３）１００部、アルミナジルコニア表面処理微粒子酸化チタン（ルチル型、１次粒径  １０〜２０ｎｍ）５０部を混合、乾式粉砕機を用いて粉砕し、この粉砕された粒子を以下の組成で０．１ｍｍジルコニアビーズを８０％充填したビーズミルを用いて分散し、水系超微粒子顔料分散体を得た。
【０１１８】
シアン粉砕粒子                    １５部
アセチレン系ノニオン界面活性剤      １部
ノニオン系高分子分散剤              ６部
アミノメチルプロパノール            １部
消泡剤                              １部
イオン交換水                      ７６部
【０１１９】
得られた水系超微細化顔料分散体の分散粒径は個数換算分布で、累計１０％の粒径（Ｐ１０）が１９ｎｍ、累積５０％の粒径（Ｐ５０）が２７ｎｍ、累計９０％の粒径（Ｐ９０）が３３ｎｍであり、粘度が６ｍＰａ・ｓであった。
【０１２０】
実施例７  （ＰＢ−１５：３の超微細化顔料分散体）
銅フタロシアニン顔料（ＰＢ−１５：３）１００部、微粒子酸化チタン（アナターセ型、１次粒径  ５〜１０ｎｍ）１００部を混合、乾式粉砕機を用いて粉砕し、この粉砕された粒子を用いて前記実施例５と同様の組成で０．１ｍｍジルコニアビーズを８０％充填したビーズミルを用いて分散し、水系超微粒子顔料分散体を得た。
【０１２１】
得られた水系超微細化顔料分散体の分散粒径は個数換算分布で、累計１０％の粒径（Ｐ１０）が１５ｎｍ、累積５０％の粒径（Ｐ５０）が２０ｎｍ、累計９０％の粒径（Ｐ９０）が２９ｎｍであり、粘度が６ｍＰａ・ｓであった。
【０１２２】
実施例８  （ＰＢ−１５：３の超微細化顔料分散体）
銅フタロシアニン顔料（ＰＢ−１５：３）１００部、微粒子シリカ（１次粒径  １０〜２０ｎｍ）１００部を混合、乾式粉砕機を用いて粉砕し、この粉砕された粒子を用いて前記実施例５と同様の組成で０．１ｍｍジルコニアビーズを８０％充填したビーズミルを用いて分散し水系超微粒子顔料分散体を得た。
【０１２３】
得られた水系超微細化顔料分散体の分散粒径を分散粒径は個数換算分布で、累計１０％の粒径（Ｐ１０）が１９ｎｍ、累積５０％の粒径（Ｐ５０）が２４ｎｍ、累計９０％の粒径（Ｐ９０）が３５ｎｍであり、粘度が６ｍＰａ・ｓであった。
【０１２４】
実施例９  （ＰＢ−１５：３の超微細化顔料分散体）
銅フタロシアニン顔料（ＰＢ−１５：３）１００部、シランカップリング剤表面処理微粒子シリカ（１次粒径  １０〜２０ｎｍ）１００部を混合、乾式粉砕機を用いて粉砕し、この粉砕された粒子を用いて前記実施例５と同様の組成で０．１ｍｍジルコニアビーズを８０％充填したビーズミルを用いて分散し、水系超微粒子顔料分散体を得た。
【０１２５】
得られた水系超微細化顔料分散体の分散粒径は個数換算分布で、累計１０％の粒径（Ｐ１０）が１８ｎｍ、累積５０％の粒径（Ｐ５０）が３２ｎｍ、累計９０％の粒径（Ｐ９０）が４０ｎｍであり、粘度が９ｍＰａ・ｓであった。
【０１２６】
実施例１０  （ＰＢ−１５：３の超微細化顔料分散体）
銅フタロシアニン顔料（ＰＢ−１５：３）１００部、微粒子アルミナ（１次粒径  １０〜２０ｎｍ）１００部を混合、乾式粉砕機を用いて粉砕し、この粉砕された粒子を用いて前記実施例５と同様の組成で０．１ｍｍジルコニアビーズを８０％充填したビーズミルを用いて分散し、水系超微粒子顔料分散体を得た。
【０１２７】
得られた水系超微細化顔料分散体の分散粒径を分散粒径は個数換算分布で、累計１０％の粒径（Ｐ１０）が２５ｎｍ、累積５０％の粒径（Ｐ５０）が３３ｎｍ、累計９０％の粒径（Ｐ９０）が３８ｎｍであり、粘度が７ｍＰａ・ｓであった。
【０１２８】
実施例１１  （ＰＢ−１５：３の超微細化顔料分散体）
銅フタロシアニン顔料（ＰＢ−１５：３）１００部、微粒子酸化亜鉛（１次粒径  ２０〜３０ｎｍ）１００部を混合、乾式粉砕機を用いて粉砕し、この粉砕された粒子を用いて前記実施例５と同様の組成で０．１ｍｍジルコニアビーズを８０％充填したビーズミルを用いて分散し、水系超微粒子顔料分散体を得た。
【０１２９】
得られた水系超微細化顔料分散体の分散粒径は個数換算分布で、累計１０％の粒径（Ｐ１０）が１５ｎｍ、累積５０％の粒径（Ｐ５０）が３１ｎｍ、累計９０％の粒径（Ｐ９０）が３８ｎｍであり、粘度が９ｍＰａ・ｓであった。
【０１３０】
比較例１（不溶性無機微粒子を含まず調製を行った場合）
（ＰＢ−１５：３の超微細化顔料分散体）銅フタロシアニン顔料（ＰＢ−１５：３）１００部を乾式粉砕機を用いて粉砕し、この粉砕された粒子を以下の組成で０．１ｍｍジルコニアビーズを８０％充填したビーズミルを用いて分散し、水系超微粒子顔料分散体を得た。
【０１３１】
シアン粉砕粒子                    １０部
アセチレン系ノニオン界面活性剤      １部
ノニオン系高分子分散剤              ６部
アミノメチルプロパノール            １部
消泡剤                              １部
イオン交換水                      ７１部
【０１３２】
得られた水系超微細化顔料分散体の分散粒径は個数換算分布で、累計１０％の粒径（Ｐ１０）が６６ｎｍ、累積５０％の粒径（Ｐ５０）が８０ｎｍ、累計９０％の粒径（Ｐ９０）が１０９ｎｍであり、粘度が１２ｍＰａ・ｓであった。
【０１３３】
比較例２（乾式粉砕を行わずに湿式分散を行った場合）
（ＰＢ−１５：３の超微細化顔料分散体）銅フタロシアニン顔料（ＰＢ−１５：３）１００部、アルミナジルコニア処理微粒子酸化チタン（１次粒径  １０〜２０ｎｍ）１００部を混合、混合粒子を用いて前記比較例１と同様の組成で０．１ｍｍジルコニアビーズを８０％充填したビーズミルを用いて分散し、水系超微粒子顔料分散体を得た。
【０１３４】
得られた水系超微細化顔料分散体の分散粒径は個数換算分布で、累計１０％の粒径（Ｐ１０）が２５ｎｍ、累積５０％の粒径（Ｐ５０）が６０ｎｍ、累計９０％の粒径（Ｐ９０）が８２ｎｍであり、粘度が１０ｍＰａ・ｓであった。
【０１３５】
比較例３、５
有機顔料の種類をＰＲ−１２２、ＰＹ−７４に変更した以外は比較例１と同様にして顔料分散体を得た。
【０１３６】
比較例４、６
有機顔料の種類をＰＲ−１２２、ＰＹ−７４に変更した以外は比較例２と同様にして顔料分散体を得た。
【０１３７】
このときの製造条件を表１に得られた顔料分散体の諸特性を表２に示す。
【０１３８】
実施例１２〜２２
上記実施例１〜１１と同様にして表１に示す着色顔料、不溶性無機微粒子を含んだ超微細化顔料分散体を調製した。
【０１３９】
このときの製造条件を表１に、得られた顔料分散体の諸特性を表２に示す。
【０１４０】
【表１】
2005075919.tif 000002
【０１４１】
【表２】
2005075919.tif 000003
【０１４２】
実施例２６〜４７、比較例７〜１２
［インクジェットインキ］
下記の配合割合で各原料を混合し、１μｍのミリポアフィルターを通過させて、インクジェット用顔料インキを調製し、下記の方法で評価を行った。結果を表３に示す。
【０１４３】
顔料分散体                                    ２０部
グリセリン                                    １０部
トリエチレングリコールモノブチルエーテル        ５部
サフィノール４６５（ゼネカ社製）                １部
イオン交換水                                  ６４部
【０１４４】
（１）分散粒径
顔料インク調製後の分散粒径を大塚電子製濃厚系粒度分布計ＦＰＡＲ−１０００にて測定を行い、個数分布分散粒径にて累計１０％値（Ｐ１０）、５０％値（Ｐ５０）、９０％（Ｐ９０）値を表示した。
【０１４５】
（２）顔料インクの分散安定性
顔料インク調製後３週間静置して、再度、前記と同様にして分散粒径を測定し、その変化がほとんどないものを◎、１０％未満の変化が発生したもの○、１０〜５０％の変化が発生したもの△、５０％以上の変化が発生したもの（×）で評価した。
【０１４６】
（３）透明性
インクジェット用ＯＨＰシートに１．５ミルのアプリケータにてインキを展色したときの透明性を目視評価した。
【０１４７】
（４）鮮明性
用紙にインキをＮｏ．３のバーコーターで塗布して、目視による評価を行った。
【０１４８】
（５）耐水性
用紙にインキをＮｏ．３のバーコーターで塗布して、乾燥後水につけて、にじみのないものを○、にじむものを×とした。
【０１４９】
（６）定着性
インクジェット用光沢紙にインキを０．１５ｍｍのバーコーターで塗布して、乾燥後、セロハンテープによる剥離テストを行った。非常に良好なものを◎、良好なものを○、不良なものを×とした。
【０１５０】
（７）ブロンズ感
インクジェット用光沢紙にインキをＮｏ．３のバーコーターで塗布して、ブロンズ感のないものを○、ブロンズ感が発生したものを×とした。
【０１５１】
（８）吐出安定性（ピエゾ型）
インキをピエゾ型ヘッドのインクジェットプリンタで印刷を行い、目視で評価した。正確に連続印字が出来るのを○、途中に欠損を生じたり、汚れが発生したりするのを×とした。
【０１５２】
（９）吐出安定性（サーマル型）
インキをサーマル型ヘッドのインクジェットプリンタで印刷を行い、目視で評価した。正確に連続印字が出来るのを○、目詰まりが発生したものを×とした。
【０１５３】
【表３】
2005075919.tif 000004
【０１５４】
表３から明らかなとおり、本発明に係る水系超微細顔料分散体は比較例に対し分散粒径が小さく、超微細分散体が得られていることが分かる。
【０１５５】
実施例４８〜５０、比較例１３〜１５  ［印刷インキ］
実施例１、３、５及び比較例１、２、３で得られた各顔料分散体を用いて下記配合にて混合し水性フレキソインキを調製した。
ここに得た水性プレキソインキを０．１５ｍｍのバーコーターを用いて上質紙に展色し、目視による鮮明性とｈａｚｅ−ｇｌｏｓｓ  ｍｅｔｅｒ（ＢＹＫ・Ｇａｒｄｎｅｒ）による光沢性評価を行った。
【０１５６】
顔料分散体                      ５０部
ジョンクリルＪ７４              ４９部
（ジョンソンポリマー社製スチレンアクリル樹脂）
消泡剤                            １部
【０１５７】
評価結果を表４に示す。
【０１５８】
【表４】
2005075919.tif 000005
【０１５９】
［カラートナー］
実施例５１
実施例１の黄色顔料分散体を用いて溶解懸濁法によるカラートナーの調製を行った。まず、用いる樹脂分散液１、２と離型剤分散液を調製した。
【０１６０】
（樹脂分散液１）
スチレン                  ３７０部
ｎブチルアクリレート        ３０部
アクリル酸                    ４部
ドデカンチオール            ２４部
四臭化炭素                    ４部
【０１６１】
上記各原料を混合溶解し、これにノニオン性界面活性剤１０部とイオン交換水５５０部を加えて攪拌して乳化し、過硫酸アンモニウム４部を溶解したイオン交換水５０ｇを投入し、窒素雰囲気下で７０℃、５時間乳化重合反応を行い、樹脂分散液１を調製した。
【０１６２】
（樹脂分散液２）
スチレン                  ２８０部
ｎブチルアクリレート      １２０部
アクリル酸                    ８部
【０１６３】
上記各原料を混合溶解し、これにノニオン性界面活性剤１０部とイオン交換水５５０部を加えて攪拌して乳化し、過硫酸アンモニウム３部を溶解したイオン交換水５０部を投入し、窒素雰囲気下で７０℃ｍ、５時間乳化重合反応を行い、樹脂分散液２を調製した。
【０１６４】
（離型剤分散液）
パラフィンワックス        ５０部
カチオン性界面活性剤        ５部
イオン交換水            ２００部
を９０度に加温して攪拌し、離型剤分散液を得た。
【０１６５】
実施例１の黄色顔料分散体        ３０部
樹脂分散液１                  １２０部
樹脂分散液２                    ８０部
離型剤分散液                    ４０部
カチオン性界面活性剤              ２部
【０１６６】
上記各原料を混合分散し、４８℃で３０分攪拌すると、粒径５μｍの鮮やかな球形黄色カラートナーを得た。
【０１６７】
実施例５２、５３、比較例１６〜１８
種々の顔料分散体を用いた以外は、前記実施例５１と同様にして粒径５μｍの球形カラートナーを得た。
【０１６８】
得られたカラートナーの諸特性を表５に示す。
【０１６９】
実施例５１〜５３のカラートナーの方は透明性高く鮮明に仕上がっていた。
【０１７０】
【表５】
2005075919.tif 000006
【０１７１】
［カラーフィルター］
実施例５４
実施例３、５、１８で得られた超微細顔料分散体を用いて下記配合にてカラーフィルター作製用インキを調製した。ここに得たインキを用いて協和理研製スピンコーターＫ３５９Ｓ−１を用いてガラス板上に塗布し、目視による透明性評価と島津ＵＶ−ｖｉｓスペクトルメーターＵＶ２１００を用いて極大波長における透過率評価を行った。
【０１７２】
顔料分散体                                                ５０部
メラミン樹脂（大日本インキ製“スーパーベッカミン”ＭＡ−Ｓ）  ５部
２−アミノ−２−メチル−１−プロパノール                    ４部
イオン交換水                                              ４１部
【０１７３】
得られた塗布板の諸特性を表６に示す。
【０１７４】
実施例５５、５６、比較例１９、２０
顔料分散体の種類を種々変化させた以外は前記実施例５４と同様にして塗布板を作製した。得られた塗布板の諸特性を表６に示す。
【０１７５】
【表６】
2005075919.tif 000007
【産業上の利用可能性】
【０１７６】
本発明に係る水系超微細顔料分散体は、透明性に優れるので、塗料、印刷インキ、プラスチック等の着色剤、カラートナーの着色剤、カラーフィルター用およびインクジェット記録用インキ用着色剤として好適である。